(57)【要約】【課題】初期及び溶融後の粘度が良好で含浸性及び厚塗り性に優れ、かつ成形性に優れるとともに、コアのスロット内に巻き付けられた巻線やコアの両端部に突出する巻線が、異物や高速回転に伴う巻線同士の接触等により摩耗したり断線したりするのを防止することができるロータワイヤー保護用樹脂組成物及び該樹脂組成物を用いた耐久性に優れたロータを提供する。【解決手段】（Ａ）エポキシ樹脂、（Ｂ）ジシアンジアミドまたはその誘導体、（Ｃ）有機ベントナイト、及び（Ｄ）ガラス繊維を含有するロータワイヤー保護用樹脂組成物であって、前記（Ｄ）成分の含有量が前記（Ａ）成分１００質量部に対して１０〜１００質量部であるロータワイヤー保護用樹脂組成物。【選択図】なし【特許請求の範囲】
【請求項１】
（Ａ）エポキシ樹脂、（Ｂ）ジシアンジアミドまたはその誘導体、（Ｃ）有機ベントナイト、及び（Ｄ）ガラス繊維を含有するロータワイヤー保護用樹脂組成物であって、
前記（Ｄ）成分の含有量が前記（Ａ）成分１００質量部に対して１０〜１００質量部であるロータワイヤー保護用樹脂組成物。
【請求項２】
前記（Ｃ）成分の分散時の平均粒径が０．５μｍ以下である請求項１に記載のロータワイヤー保護用樹脂組成物。
【請求項３】
前記（Ｄ）成分の平均繊維径が１〜１５μｍ、及び平均繊維長が２０〜３００μｍである請求項１または２に記載のロータワイヤー保護用樹脂組成物。
【請求項４】
さらに（Ｅ）カチオン触媒を含有する請求項１〜３のいずれか１項に記載のロータワイヤー保護用樹脂組成物。
【請求項５】
前記(Ｅ)カチオン触媒が４級アンモニウム塩であり、該（Ｅ）成分の含有量が前記（Ａ）エポキシ樹脂１００質量部に対して、０．１〜３質量部である請求項４に記載のロータワイヤー保護用樹脂組成物。
【請求項６】
２５℃の粘度が２１０〜３５０Ｐａ・ｓであり、かつ１５０℃の粘度が１０〜５０Ｐａ・ｓである請求項１〜５のいずれか１項に記載のロータワイヤー保護用樹脂組成物。
【請求項７】
請求項１〜６のいずれか１項に記載のロータワイヤー保護用樹脂組成物でワイヤー表面部分を硬化被覆してなるロータ。
【発明の詳細な説明】
【技術分野】
【０００１】
本発明は、ロータワイヤー保護用樹脂組成物及びこれを用いたロータに関する。
【背景技術】
【０００２】
一般にエポキシ樹脂組成物から得られる硬化物は絶縁性、耐熱性、接着性などに優れており、電子・電気絶縁材料、塗料、接着剤、複合材料などに好適に用いられる。これら用途に対して、塗布、注型、含浸など多様な工法で用いられる液状エポキシ樹脂組成物は、用いられる工法に合わせて最適なものを使用することが不可欠となる。
【０００３】
しかしながら、エポキシ樹脂組成物は硬くてもろいため、ロータなどの端子保護層に使用する場合には不具合があった。電動機を構成するロータは、回転軸に固定されたコアのスロット内に巻線を巻き付けるとともに、この巻線端部をスロットからコアの両端部に突出させた構造を有する。このようなロータでは、電動機内に侵入した異物がスロット内の巻線やスロットから突出する巻線端部を傷付け、摩耗または断線させるおそれがある。また、ロータの高速回転時、巻線同士が接触することによっても摩耗または断線が起こるおそれがある。そこで、従来より、スロット内の巻線やコアの両端部に突出する巻線端部、特に摩耗または断線を生じやすいコア両端部に突出する巻線端部をモールド樹脂で被覆し保護することが提案されている（例えば、特許文献１及び２参照）。また、無機充填剤を添加した低粘度樹脂液を電機子の巻線に塗布し、該巻線を保護することが提案されている。（例えば特許文献３参照）。
【先行技術文献】
【特許文献】
【０００４】
【特許文献１】特開２００７−１６６６８３号公報
【特許文献２】特開平７−１２３６１８号公報
【特許文献３】特開２０１３−６６３２３号公報
【発明の概要】
【発明が解決しようとする課題】
【０００５】
しかしながら、特許文献１及び２の方法では、所定の厚さでモールド樹脂層を形成させるために専用の金型が必要となり、かつモールド工程を要するため、生産効率が低く製造コストも高くなってしまう。また、特許文献３の方法では、巻き線の外側に十分な厚さの塗布材を被覆することができず、厚塗りしようとすると含浸性が悪くなってしまい、巻線内部にボイドが残ってしまう。
【０００６】
本発明は、このような実情に鑑みてなされたものであり、初期及び溶融後の粘度が良好で含浸性及び厚塗り性に優れ、かつ成形性に優れるとともに、コアのスロット内に巻き付けられた巻線やコアの両端部に突出する巻線が、異物や高速回転に伴う巻線同士の接触等により摩耗したり断線したりするのを防止することができるロータワイヤー保護用樹脂組成物及び該樹脂組成物を用いた耐久性に優れたロータを提供することを目的とする。
【課題を解決するための手段】
【０００７】
本発明者らは、上記の課題を解決するべく鋭意検討した結果、（Ａ）エポキシ樹脂、（Ｂ）ジシアンジアミドまたはその誘導体とともに、（Ｃ）有機ベントナイト、及び特定の割合の（Ｄ）ガラス繊維を含有するロータワイヤー保護用樹脂組成物が、上記課題を解決することを見出した。
本発明は、かかる知見に基づいて完成したものである。
【０００８】
すなわち、本発明は、以下の[１]〜[７]を提供する。
［１］（Ａ）エポキシ樹脂、（Ｂ）ジシアンジアミドまたはその誘導体、（Ｃ）有機ベントナイト、及び（Ｄ）ガラス繊維を含有するロータワイヤー保護用樹脂組成物であって、前記（Ｄ）成分の含有量が前記（Ａ）成分１００質量部に対して１０〜１００質量部であるロータワイヤー保護用樹脂組成物。
［２］前記（Ｃ）成分の分散時の平均粒径が０．５μｍ以下である上記［１］に記載のロータワイヤー保護用樹脂組成物。
［３］前記（Ｄ）成分の平均繊維径が１〜１５μｍ、及び平均繊維長が２０〜３００μｍである上記［１］または［２］に記載のロータワイヤー保護用樹脂組成物。
［４］さらに（Ｅ）カチオン触媒を含有する上記［１］〜［３］のいずれかに記載のロータワイヤー保護用樹脂組成物。
［５］前記(Ｅ)カチオン触媒が４級アンモニウム塩であり、該（Ｅ）成分の含有量が前記（Ａ）エポキシ樹脂１００質量部に対して、０．１〜３質量部である上記［４］に記載のロータワイヤー保護用樹脂組成物。
［６］２５℃の粘度が２１０〜３５０Ｐａ・ｓであり、かつ１５０℃の粘度が１０〜５０Ｐａ・ｓである上記［１］〜［５］のいずれかに記載のロータワイヤー保護用樹脂組成物。
［７］上記［１］〜［６］のいずれかに記載のロータワイヤー保護用樹脂組成物でワイヤー表面部分を硬化被覆してなるロータ。
【発明の効果】
【０００９】
本発明によれば、初期及び溶融後の粘度が良好で含浸性及び厚塗り性に優れ、かつ成形性に優れるとともに、コアのスロット内に巻き付けられた巻線やコアの両端部に突出する巻線が、異物や高速回転に伴う巻線同士の接触等により摩耗したり断線したりするのを防止することができるロータワイヤー保護用樹脂組成物及び該樹脂組成物を用いた耐久性に優れたロータを提供することができる。
【図面の簡単な説明】
【００１０】
【図１】本発明の一実施形態のロータを示す上面図である。
【発明を実施するための形態】
【００１１】
以下、本発明を詳細に説明する。
＜ロータワイヤー保護用樹脂組成物＞
本発明のロータワイヤー保護用樹脂組成物は、（Ａ）エポキシ樹脂、（Ｂ）ジシアンジアミドまたはその誘導体、（Ｃ）有機ベントナイト、及び（Ｄ）ガラス繊維を含有するロータワイヤー保護用樹脂組成物であって、前記（Ｄ）成分の含有量が前記（Ａ）成分１００質量部に対して１０〜１００質量部であることを特徴とする。
【００１２】
まず、本発明のロータワイヤー保護用樹脂組成物（以下、単に「樹脂組成物」ともいう）の各成分について述べる。
〔（Ａ）エポキシ樹脂〕
本発明で用いる（Ａ）成分のエポキシ樹脂は、１分子中に２個以上のグリシジル基（エポキシ基）を有するものであれば、特に限定されることはなく、公知のエポキシ樹脂を使用することができる。（Ａ）成分としては、例えば、ビスフェノールＡ型エポキシ樹脂、ビスフェノールＦ型エポキシ樹脂、ビスフェノールＡＤ型エポキシ樹脂、ビスフェノールＳ型エポキシ樹脂、フェノールノボラック型エポキシ樹脂、クレゾールノボラック型エポキシ樹脂などのグリシジルエーテル型エポキシ樹脂；ヘキサヒドロフタル酸グリシジルエステル、ダイマー酸グリシジルエステルなどのグリシジルエステル型エポキシ樹脂；トリグリシジルイソシアヌレート、テトラグリシジルジアミノジフェニルメタンなどのグリシジルアミン型エポキシ樹脂；臭素化ビスフェノールＡ型エポキシ樹脂；水素化ビスフェノールＡ型エポキシ樹脂；ビフェニル骨格を有するエポキシ樹脂；ナフタレン骨格を有するエポキシ樹脂；脂環式エポキシ樹脂などを挙げることができる。本発明においては、これらは単独で用いてもよく、また２種以上を併用してもよい。
【００１３】
エポキシ樹脂は、常温で液状であることが好ましいが、常温で固体のものであっても、液状のエポキシ樹脂、反応性希釈剤、溶剤等に希釈分散することにより液状にして用いることができる。好ましい液状のエポキシ樹脂としては、ビスフェノールＡ型エポキシ樹脂、ビスフェノールＦ型エポキシ樹脂、ビスフェノールＡＤ型エポキシ樹脂等が挙げられる。
【００１４】
〔（Ｂ）ジシアンジアミドまたはその誘導体〕
本発明で用いる（Ｂ）成分のジシアンジアミドまたはその誘導体は、上記（Ａ）成分の硬化剤として作用する成分である。（Ｂ）成分は、融点が高いため（例えば、ジシアンジアミドの融点は約２１０℃である）、樹脂組成物に良好な貯蔵安定性、貯蔵寿命（シェルフライフ）を付与する。また、得られる硬化物は良好な機械的特性を発現する。
ジシアンジアミドの誘導体の具体例としては、例えば、ジシアンジアミドと、フェニルグリシジルエーテル、ブチルグリシジルエーテル、ビスフェノールＡ−ジグリシジルエーテル、ビスフェノールＦ−ジグリシジルエーテル等のグリシジルエーテル類、またはカルボン酸のグリシジルエステル類等の各種エポキシ化合物との反応物等が挙げられる。ジシアンジアミドまたはその誘導体は、単独または２種以上を混合して使用することができる。中でも、本発明の効果を発揮する観点から、ジシアンジアミドの使用が好ましく、ジシアンジアミドの単独使用がより好ましい。
【００１５】
（Ｂ）成分の配合量は、（Ａ）成分１００質量部に対し、好ましくは１〜１５質量部であり、より好ましくは３〜１２質量部であり、さらに好ましくは５〜１０質量部である。１質量部以上とすることで、十分な接着性を付与し、１５質量部以下とすることで硬化剤過剰による特性劣化が防げる。
【００１６】
〔（Ｃ）有機ベントナイト〕
本発明で用いる（Ｃ）成分の有機ベントナイトは、粘土鉱物であるモンモリロナイトの結晶表面を、トリアルキルベンジルアンモニウム、ジメチルジアルキルアンモニウム、トリメチルアルキルアンモニウム等の第４級アンモニウム塩で変性させた複合体からなるものである。この有機ベントナイトは、有機溶剤に懸濁すると膨潤して増粘し、分散液に剪断力をかけると薄片状結晶が流れに対して平行に配列するために粘性が低下し、分散液を再び静止状態にすると薄片状結晶の端面に存在している水酸基の水素結合により会合し、薄片状結晶同士がネットワークを形成するために粘性が増加する性質を有する。このような有機ベントナイトを配合することにより、本発明の樹脂組成物に良好な含浸性と良好な厚塗り性を付与することができる。
【００１７】
（Ｃ）成分の分散時の平均粒径は好ましくは０．５μｍ以下、より好ましくは０．３μｍ以下である。（Ｃ）成分の分散時の平均粒径を０．５μｍ以下とすることで、良好な厚塗り性を確保することができる。
なお、（Ｃ）成分の分散時の平均粒径は、有機溶剤に分散させたときの平均粒径（メジアン径ｄ５０）をいい、例えば、レーザー回折式粒度分布測定装置により求めることができる。
【００１８】
有機ベントナイトの具体例としては、ルーセンタイトＳＡＮ、ルーセンタイトＳＴＮ、ルーセンタイトＳＥＮ、ルーセンタイトＳＰＮ、ソマシフＭＥ−１００、ソマシフＭＡＥ、ソマシフＭＴＥ、ソマシフＭＥＥ、ソマシフＭＰＥ（以上、コープケミカル（株）製）；エスベン、エスベンＣ、エスベンＥ、エスベンＷ、エスベンＰ、エスベンＷＸ、エスベンＮ−４００、エスベンＮＸ、エスベンＮＸ８０、エスベンＮＯ１２Ｓ、エスベンＮＥＺ、エスベンＮＯ１２、エスベンＮＥ、エスベンＮＺ、エスベンＮＺ７０、オルガナイト、オルガナイトＤ、オルガナイトＴ（以上、（株）ホージュン製）；クニピアＦ、クニピアＧ、クニピアＧ４（以上、クニミネ工業（株）製）；チクソゲルＶＺ、クレイトンＨＴ、クレイトン４０（以上、ロックウッド  アディティブズ社製）等が挙げられる。これらは、単独又は２種類以上混合して使用することができる。
【００１９】
（Ｃ）成分の配合量は、（Ａ）成分１００質量部に対し、好ましくは０．５〜５質量部、より好ましくは０．８〜４質量部、さらに好ましくは１〜３質量部である。０．５質量部以上とすることで厚塗り性を良好にすることができ、５質量部以下とすることで含浸性を良好にするとともに、ボイドの発生を抑制することができる。
【００２０】
〔（Ｄ）ガラス繊維〕
本発明で用いる（Ｄ）成分のガラス繊維は、樹脂組成物の硬化物の耐摩耗性を高める効果を奏する。ガラス繊維としては、例えば、Ｅガラス、Ｓガラス、Ｄガラス、Ｔガラス、ＮＥガラス、ＵＴガラス、Ｌガラス、ＨＰガラスおよび石英ガラスから選ばれる一種または二種以上のガラスにより形成されたガラス繊維が好適に用いられる。
【００２１】
（Ｄ）成分の平均繊維径（直径）は、好ましくは１〜１５μｍ、より好ましくは２〜１２μｍ、さらに好ましくは５〜１２μｍである。平均繊維径が上記範囲内であればコイルへの含浸性がよく、また、硬化物の耐摩耗性に優れた樹脂組成物を得ることができる。
（Ｄ）成分の平均繊維長は、好ましくは５〜３００μｍ、より好ましくは２０〜３００μｍ、さらに好ましくは２０〜１００μｍである。平均繊維長が上記範囲内であればコイルへの含浸性がよく、また、硬化物の耐摩耗性に優れた樹脂組成物を得ることができる。
なお、平均繊維長の測定方法としては、例えば、倍率１，０００倍の電子顕微鏡にて２００本のガラス繊維の長さを測定し、平均値を求める方法が挙げられる。
【００２２】
（Ｄ）成分のアスペクト比（平均繊維長／平均繊維径）は、特に制限されるものではないが、好ましくは１〜１００である。アスペクト比が上記範囲内であればコイルへの含浸性がよく、また、硬化物の耐摩耗性に優れた樹脂組成物を得ることができる。
【００２３】
（Ｄ）成分の配合量は、（Ａ）成分１００質量部に対し１０〜１００質量部であり、好ましくは１５〜９０質量部、より好ましくは２０〜８０質量部である。１０質量部未満では十分な耐摩耗性が得られず、１００質量部を超えると樹脂組成物の粘度が上昇してしまい、コイルへの含浸性が悪くなる。
【００２４】
（Ｄ）成分のガラス繊維は通常市販されているものを使用することができる。具体例として、ＰＦＥ３０１、ＰＦＥ００１、３ＰＥ９３７、ＣＳＧ  ３ＰＡ−８２０、ＣＳＧ  ３ＰＡ−８３０（以上、日東紡績（株）製）、ＥＣＳ０３−６１５（セントラル  グラスファイバー（株）製）等が挙げられる。本発明においてはこれらの１種又は２種以上の異なる平均繊維径、及び平均繊維長のガラス繊維を併用してもよい。
【００２５】
〔（Ｅ）カチオン触媒〕
本発明のロータワイヤー保護用樹脂組成物は、さらに（Ｅ）カチオン触媒を含有することが好ましい。該樹脂組成物が（Ｅ）カチオン触媒を含有することにより、該樹脂組成物をロータワイヤーに含浸した時の泡抜け性が良好となり、硬化後のボイド発生を防ぐことができる。
（Ｅ）成分のカチオン触媒は、通常市販されているものを使用することができる。
カチオン触媒としては、ランタノイドトリフレラート塩、アリールヨードニウム塩、アリールスルホニウム塩、ランタントリフラート、イッテルビウムトリフラート、トリメトキシボロキシン、トリメトキシボロキシン−アルミニウムアセチルアセトネート、アミン−ボロントリハライド錯体、４級アンモニウム塩、４級ホスホニウム塩、トリ−アリールスルホニウム塩、ジアリールヨードニウム塩、およびジアゾニウム塩等を挙げることができる。また、トリフェニルシラノールなどのシラノール系のカチオン触媒やアルミニウムトリス（アセチルアセトン）のアルミキレート系触媒などを用いることができる。中でも、４級アンモニウム塩が好ましく用いられる。４級アンモニウム塩の製品例としては、テトラデシルジメチルベンジルアンモニウムクロライドのＭ２−１００Ｒ（日油（株）製）等が挙げられる。本発明においては、これらの１種又は２種以上の異なるものを併用してもよい。
【００２６】
（Ｅ）成分のカチオン触媒の配合量は、（Ａ）エポキシ樹脂１００質量部に対して好ましくは０．１〜３質量部、より好ましくは０．５〜２質量部である。０．１質量部以上とすることで、樹脂組成物をロータワイヤーに含浸した時の泡抜け性が良好となり、硬化後のボイド発生を防ぐことができる。また、３質量部以下とすることで、樹脂組成物の硬化速度を抑え、ボイド発生を抑制することができる。
【００２７】
本発明のロータワイヤー保護用樹脂組成物には、本発明の効果を阻害しない範囲であれば、従来、エポキシ樹脂組成物に配合されている各種充填剤を配合してもよい。併用する充填剤は、無機系及び有機系のいずれであってもよい。無機系充填材としては、例えば、シリカ、窒化珪素、アルミナ、窒化アルミニウム、炭酸カルシウム、マグネシア、ベーマイト、水酸化アルミニウム、タルク等が挙げられる。有機系充填剤としては、例えば、シリコーン樹脂、ポリテトラフロロエチレン等のフッ素樹脂、ポリメチルメタクリレート等のアクリル樹脂、ベンゾグアナミンやメラミンとホルムアルデヒドとの架橋物等が挙げられる。さらに、シリカとアクリル樹脂との複合材等、有機化合物と無機化合物を複合した充填材等も使用できる。これらの充填剤は、分散性等を高めるため、アルコキシシラン、アシロキシシラン、シラザン、オルガノアミノシラン等のシランカップリング剤等により表面処理が施されていてもよい。
【００２８】
本発明のロータワイヤー保護用樹脂組成物には、上記（Ａ）成分と（Ｂ）成分との硬化を促進する目的で、硬化促進剤を配合することができる。硬化促進剤は、上記（Ａ）成分と（Ｂ）成分との硬化を促進することができるものであれば、特に制限されることなく使用することができる。
使用可能な硬化促進剤の例としては、ウレア系硬化促進剤、イミダゾール系硬化促進剤、アミン系硬化促進剤、有機ホスフィン系硬化促進剤、ジアザビシクロ系硬化促進剤、有機ボロン塩系硬化促進剤、ポリアミド系硬化促進剤等が挙げられる。保存安定性等の観点から、なかでもウレア系硬化促進剤、イミダゾール系硬化促進剤が好ましく、ウレア系硬化促進剤がより好ましい。
【００２９】
硬化促進剤は、単独で用いても２種類以上混合して用いてもよい。その配合量は、（Ａ）成分１００質量部に対し、好ましくは０．１〜３．０質量部、より好ましくは０．５〜１．５質量部である。０．１質量部以上であれば硬化促進効果が十分に得られ、３．０質量部以下であれば耐熱性の低下を抑制することができる。
【００３０】
本発明のロータワイヤー保護用樹脂組成物には、以上の各成分の他、本発明の効果を阻害しない範囲で、この種の組成物に一般に配合される、粘度調整剤、希釈剤、カップリング剤等の接着助剤；硬化促進助剤；消泡剤；顔料、染料等の着色剤；界面活性剤；難燃剤；チクソ性付与剤；その他の各種添加剤を必要に応じて配合することができる。これらの各添加剤はいずれも単独で使用してもよく、２種以上を混合して使用してもよい。
【００３１】
本発明のロータワイヤー保護用樹脂組成物は、前記した（Ａ）〜（Ｄ）成分、並びに必要に応じて配合される（Ｅ）成分、及び硬化促進剤、希釈剤等の添加剤等を十分に混合した後、さらにディスパース、ニーダ、三本ロールミル、遊星撹拌機等により混練処理を行い、その後、減圧脱泡することにより調製することができる。
【００３２】
本発明のロータワイヤー保護用樹脂組成物中、（Ａ）成分、（Ｂ）成分、（Ｃ）成分、及び（Ｄ）成分の含有量は、好ましくは７０質量％以上、より好ましくは８０質量％以上、更に好ましくは９０質量％以上である。
【００３３】
本発明のロータワイヤー保護用樹脂組成物は、２５℃の粘度が２１０〜３５０Ｐａ・ｓであることが好ましく、２６０〜３３０Ｐａ・ｓであることがより好ましい。２１０Ｐａ・ｓ以上とすることで厚塗り性を良好にすることができ、３５０Ｐａ・ｓ以下とすることでワイヤー間への含浸性を良好にすることができる。また、１５０℃の粘度が１０〜５０Ｐａ・ｓであることが好ましく、２５〜４５Ｐａ・ｓであることがより好ましい。１０Ｐａ・ｓ以上とすることで厚塗り性を良好にすることができ、５０Ｐａ・ｓ以下とすることでワイヤー間への含浸性を良好にすることができる。
なお、上記粘度は、実施例に記載の方法により測定することができる。
【００３４】
本発明のロータワイヤー保護用樹脂組成物は、良好な含浸性と良好な厚塗り性とを併せ持つため、該樹脂組成物を用いることで、従来のような金型を使用せずに、ロータに装着された巻線を保護する被覆を形成することができ、高速回転によっても巻線が摩耗したり断線したりすることのない耐久性に優れたロータを得ることができる。
【００３５】
＜ロータ＞
次に、上記ロータワイヤー保護用樹脂組成物を用いた本発明のロータについて説明する。
本発明のロータは、例えば、ロータコアに巻き付けられ、その端部から突出している巻線に、本発明の常温で液状のロータワイヤー保護用樹脂組成物を滴下含浸させ、その後、ロータワイヤー保護用樹脂組成物を加熱硬化させることにより製造することができる。ロータワイヤー保護用樹脂組成物を硬化させる際の温度は、通常、１５０〜１７０℃であり、０．５〜１．０時間程度加熱することが好ましい。また、ロータワイヤー保護用樹脂組成物を巻線に滴下する際は、ロータコアの中心に挿通されたシャフト（回転軸）を水平に支持し、回転させながら行うことが好ましい。ロータコアを回転させながら行うことにより、速やかに被覆することができ、かつ被覆厚の均一性を高めることができる。
【００３６】
図１は、このようにして得られた本発明のロータ１０の一例を示したものであり、コア１端部に突出している巻線２の端部２ａが本発明のロータワイヤー保護用樹脂組成物からなる被覆３で保護固定されている。上述したように本発明のロータワイヤー保護用樹脂組成物は含浸性及び厚塗り性に優れるため、該樹脂組成物は巻線端部２ａの内部にまで十分に含浸されるとともに、外側は十分な厚さに被覆される。したがって、巻線２が、異物や高速回転に伴う巻線同士の接触等によって摩耗したり断線したりすることはなく、ロータ１０は優れた耐久性を具備する。
なお、図１において、４はシャフト（回転軸）、５はコア１の外周面に設けられ、巻線２が巻き付けられたスロット、６はコア１の一端側に装着され、巻線２に電気的に接続されたコンミテータ（整流子）を示している。
【実施例】
【００３７】
次に実施例により、本発明を具体的に説明するが、本発明は、これらの例によってなんら限定されるものではない。
【００３８】
［ロータワイヤー保護用樹脂組成物の調製］
表１〜３に記載の種類及び配合量の各成分をプラネタリーミキサーで均一に混合することにより、実施例及び比較例のロータワイヤー保護用樹脂組成物を調製した。なお、表１〜３中、空欄は配合なしを表す。
ロータワイヤー保護用樹脂組成物の調製に使用した表１〜３に記載の各成分の詳細は以下のとおりである。
【００３９】
＜エポキシ樹脂＞
〔（Ａ）成分〕
・ｊＥＲ８２８：ビスフェノールＡ型液状エポキシ樹脂、三菱化学（株）製、商品名、エポキシ当量１８４〜１９４ｇ／ｅｑ
＜ジシアンジアミドまたはその誘導体＞
〔（Ｂ）成分〕
・ＤＤＡ５：ジシアンジアミド、ピイ・ティ・アイ・ジャパン（株）製、商品名
＜有機ベントナイト＞
〔（Ｃ）成分〕
・エスベン：有機ベントナイト、（株）ホージュン製、商品名（平均粒径０．５μｍ以下）
【００４０】
＜ガラス繊維＞
〔（Ｄ）成分〕
・ＰＦＥ３０１：ガラスファイバー、日東紡績（株）製、商品名（表面処理シラン、平均繊維径（直径）１０μｍ、平均繊維長３０μｍ）
・ＰＦＥ００１：ガラスファイバー、日東紡績（株）製、商品名（表面処理無し、平均繊維径（直径）１０μｍ、平均繊維長６０μｍ）
・ＥＣＳ０３−６１５：ガラスファイバー、セントラル  グラスファイバー（株）製、商品名（平均繊維径（直径）３μｍ、平均繊維長９μｍ）
＜ガラス粉末＞
・ＡＳＦ−１０２Ｘ：ガラス粉末、旭硝子(株）製、商品名（平均粒径（Ｄ５０）＝１．１μｍ、レーザー回折法による測定値）
【００４１】
＜カチオン触媒＞
〔（Ｅ）成分〕
・Ｍ２−１００Ｒ：テトラデシルジメチルベンジルアンモニウムクロライド、日油（株）製、商品名
【００４２】
＜その他の成分＞
〔消泡剤〕
・ＢＹＫ０６６Ｎ：シリコン系消泡剤、ビックケミー社製、商品名
〔硬化促進剤〕
・オミキュア２４：１，１’−（４−メチル−１，３−フェニレン）ビス（３，３−ジメチルウレア）、ピイ・ティ・アイ・ジャパン（株）製、商品名
〔無機系充填材〕
・Ｓ２１０：シリカ、新日鉄住金マテリアルズ（株）製、商品名（平均粒径２０μｍ）
・ＬＡ１２００：アルミナ、太平洋ランダム（株）製、商品名（平均粒径１２μｍ）
・ソフトン２２００：炭酸カルシウム、白石カルシウム（株）製、商品名（平均粒径４μｍ）
【００４３】
以下に示す測定条件により、実施例１〜１３および比較例１〜１０で調製したロータワイヤー保護用樹脂組成物の特性の測定、及び評価を行った。評価結果を表１〜３に示した。
【００４４】
（１）ダイヤモンドショット試験
樹脂組成物を１５０℃で１時間加熱し硬化させて作製したサンプルに、直径４ｍｍのダイヤモンドを２００ｋｍ／ｈで衝突させ、削れた面積を測定した。削れた面積が０．４ｍｍ２以下を合格とする。
【００４５】
（２）初期粘度（２５℃）
東機産業（株）製のＥＨＤ型粘度計を用い、温度２５℃、回転数０．５ｒｐｍの条件で粘度を測定した。２１０〜３５０Ｐａ・ｓを合格とする。
【００４６】
（３）溶融粘度（１５０℃）
ＴＡ  Ｉｎｓｔｒｕｍｅｎｔｓ社製のレオメータを用い、測定ギャップ２ｍｍ、回転数０．５ｒｐｍの条件で、温度１５０℃における溶融粘度を測定した。１０〜５０Ｐａ・ｓを合格とする。
【００４７】
（４）厚塗り性
ガラス板上に、温度２５℃、圧力２０ＭＰａの条件で、先端径５ｍｍのディスペンサーから樹脂組成物を押出し、該樹脂組成物を１５０℃で１時間硬化させ、得られた硬化物の高さを測定した。硬化物の高さが５ｍｍ以上を合格とする。
【００４８】
（５）含浸性
コイルに樹脂組成物を含浸させ、シャフトまで含浸しているか目視で確認し、下記の基準で評価した。
Ａ：シャフトまで含浸している
Ｂ：シャフトまで含浸していない
【００４９】
（６）硬化物外観（ボイドの有無）
樹脂組成物を１５０℃で０．５時間加熱し硬化させて得られた硬化物の表面におけるボイドの有無を目視で確認し、下記の基準で評価した。
Ａ：ボイドが２個以下
Ｂ：ボイドが２個超１０個以下
Ｃ：ボイドが１０個超
【００５０】
（７）シェルフライフ（５℃保管）
東機産業（株）製のＥＨＤ型粘度計を用いて、温度２５℃、回転数０．５ｒｐｍの条件で測定した粘度が、初期粘度の２倍に達するまでの日数を測定した。
【００５１】
（８）ガラス転移点（Ｔｇ）
樹脂組成物を１５０℃で１時間加熱し硬化させて作製した試料について、熱分析装置ＴＭＡ／ＳＳ１５０（セイコーインスツルメンツ社製  型名）により、室温（２５℃）から２５０℃まで昇温して（昇温速度２０℃／分）熱膨張曲線を測定し、変位点の中点から求めた。
【００５２】
（９）泡抜け性
１６０℃で温めたホットプレートに、1ｍｌの樹脂組成物を直径４０ｍｍにひろげ、２分間放置した後、２ｍｍ以下の泡の個数を数えた。
【００５３】
(１０)強度（ストラッカー試験）
直径１．３ｍｍ、長さ５０ｍｍのワイヤーを２本上下にずらして束ね、中央部分にワニスを滴下し含浸、硬化させたものを試験片とした。該試験片を上下から引っ張り、強度を測定した。
【００５４】
【表１】
2018145416.tif 000002
【００５５】
【表２】
2018145416.tif 000003
【００５６】
【表３】
2018145416.tif 000004
【００５７】
実施例１〜１３の樹脂組成物は、いずれも初期及び溶融後の粘度が良好で含浸性及び厚塗り性に優れることがわかる。また、（Ｅ）成分を含む実施例７〜１２の樹脂組成物は、泡抜け性が良好であり、硬化後のボイドの発生が抑えられていることがわかる。特に、樹脂組成物が（Ｄ）成分を含むことで、ダイヤモンドショット試験での削れ面積が狭く、所望する特性が得られた。また、実施例４より（Ｄ）成分の処理材違いでも、所望する特性が得られた。これに対し、（Ｄ）成分を含有しない、又は（Ｄ）成分の含有量が特定量未満の比較例１,３,４,５,６，８，９の樹脂組成物は、いずれも削れた面積が広く、耐衝撃性が低下していることがわかる。比較例４の樹脂組成物は、含浸するものの厚塗り性が確保できなかった。比較例２及び１０の樹脂組成物は、特定量を超える量の（Ｄ）成分を含むため、作業可能な粘度が得られなかった。
【符号の説明】
【００５８】
１  コア
２  巻線
２ａ  巻線端部
３  ロータワイヤー保護用樹脂組成物からなる被覆
４  シャフト（回転軸）
５  スロット
６  コンミテータ（整流子）
１０  ロータ
【図１】
2018145416.tif 000005